(57)【要約】      （修正有）【課題】ディップ槽中の薄膜化処理液によってレジスト層中の成分をミセル化させる薄膜化処理ユニットと、ミセル除去液によってミセルを除去するミセル除去処理ユニットとを備えてなるレジスト層の薄膜化装置において、ミセル除去液の薄膜化処理ユニットへの逆流を抑制すること及びレジスト層表面の薄膜化処理液の流動を抑えつつ、ディップ槽からの薄膜化処理液の持ち出しを抑えることができるレジスト層の薄膜化装置を提供する。【解決手段】薄膜化処理ユニット１１とミセル除去処理ユニット１２の境界部の搬送ロール対にミセル除去液遮断カバー２７が設置されている薄膜化装置、ディップ槽２の出口ロール対５とミセル除去処理ユニットの入口ロール対９との間に液切りロール対８が設置されている薄膜化装置、及びディップ槽の出口ロール対とミセル除去処理ユニットの入口ロール対との間に防液壁２５が設置されていることを特徴とする。【選択図】図１２
0003186533.tif 000002
【実用新案登録請求の範囲】
【請求項１】
薄膜化処理液によってレジスト層中の成分をミセル化させる薄膜化処理ユニットとミセル除去液によってミセルを除去するミセル除去処理ユニットとを備えてなり、
表面にレジスト層が形成された基板を搬送する搬送ロールを有し、
薄膜化処理ユニットが、薄膜化処理液が入っているディップ槽を有し、
ミセル除去処理ユニットが、ミセル除去液を供給するためのミセル除去液供給スプレーを有するレジスト層の薄膜化装置において、
ミセル除去液逆流抑制機構及び薄膜化処理液持出抑制機構から選ばれる少なくとも一種の機構が設置されていることを特徴とするレジスト層の薄膜化装置。
【請求項２】
ミセル除去液逆流抑制機構が、薄膜化処理ユニットとミセル除去処理ユニットの境界部の搬送ロール対に設置されたミセル除去液遮断カバーである請求項１記載のレジスト層の薄膜化装置。
【請求項３】
薄膜化処理ユニットとミセル除去処理ユニットの境界部の搬送ロール対の下側ロールに設置されているミセル除去液遮断カバーに開口が設けられている請求項２記載のレジスト層の薄膜化装置。
【請求項４】
ミセル除去液逆流抑制機構が、ミセル除去処理ユニットの入口ロール対に設置されたミセル除去液遮断カバーである請求項１記載のレジスト層の薄膜化装置。
【請求項５】
入口ロール対の下側ロールに設置されているミセル除去液遮断カバーに開口が設けられている請求項４記載のレジスト層の薄膜化装置。
【請求項６】
薄膜化処理液持出抑制機構が、ディップ槽の出口ロール対とミセル除去処理ユニットの入口ロール対との間に設置された液切りロール対である請求項１記載のレジスト層の薄膜化装置。
【請求項７】
ディップ槽の出口ロール対、液切りロール対、ミセル除去処理ユニットの入口ロール対のそれぞれの間隔Ｌが、各ロールの直径Ｄに対して、１倍超、３倍以下（Ｄ＜Ｌ≦３Ｄ）である請求項６記載のレジスト層の薄膜化装置。
【請求項８】
ミセル除去液逆流抑制機構が、該ディップ槽の出口ロール対とミセル除去処理ユニットの入口ロール対との間に設置された防液壁である請求項１記載のレジスト層の薄膜化装置。
【請求項９】
ディップ槽の出口ロール対とミセル除去処理ユニットの入口ロール対との間に、液切りロール対が設置されている請求項８記載のレジスト層の薄膜化装置。
【考案の詳細な説明】
【技術分野】
【０００１】
本考案は、レジスト層の薄膜化装置に関する。
【背景技術】
【０００２】
電気及び電子部品の小型化、軽量化、多機能化に伴い、回路形成用のドライフィルムレジスト、ソルダーレジストをはじめとする感光性樹脂（感光性材料）には、プリント配線板の高密度化に対応するために、高解像度が要求されている。これらの感光性樹脂による画像形成は、感光性樹脂を露光後、現像することによって行われる。
【０００３】
プリント配線板の小型化、高機能化に対応するため、感光性樹脂が薄膜化される傾向がある。感光性樹脂には、液を塗布して使用するタイプのもの（液状レジスト）とドライフィルムタイプのもの（ドライフィルムレジスト）がある。最近では１５μｍ以下の厚みのドライフィルムレジストが開発され、製品化も進んでいる。しかし、このような薄いドライフィルムレジストでは、従来の厚さのレジストに比べて、密着性及び凹凸への追従性が不十分となり、剥がれやボイドなどが発生する問題があった。
【０００４】
また、ドライフィルムにて高解像度化を達成する方法としては、露光前に、感光性樹脂に備えられた支持フィルムを剥離し、支持フィルムを介さずに露光する方法がある。この場合、感光性樹脂にフォトツール（フォトマスク）を直接密着させる場合もある。しかしながら、感光性樹脂は、通常ある程度の粘着性を有しているため、フォトツールを感光性樹脂に直接密着させて露光を行う場合、密着させたフォトツールの除去が困難となる。また、感光性樹脂によりフォトツールが汚染されたり、支持フィルムを剥離することにより感光性樹脂が大気中の酸素に曝されたりして、光感度が低下しやすくなる。
【０００５】
上述の点を改善するために、厚い感光性樹脂を使用しながら、高解像度が達成できる種々の手段が提案されている。例えば、サブトラクティブ法によって導電パターンを作製する方法において、絶縁層の片面又は両面に金属層が設けられてなる積層基板上にドライフィルムレジストを貼り付けてレジスト層を形成した後、レジスト層の薄膜化工程を行い、次に、回路パターンの露光工程、現像工程、エッチング工程を行うことを特徴とする導電パターンの形成方法が開示されている（例えば、特許文献１参照）。また、ソルダーレジストパターンを形成する方法において、導電性パターンを有する回路基板上にソルダーレジストからなるレジスト層を形成した後、レジスト層の薄膜化工程を行い、次にパターン露光工程を行い、再度レジスト層の薄膜化工程を行うことを特徴とするソルダーレジストパターンの形成方法が開示されている（例えば、特許文献２及び３参照）。
【０００６】
また、特許文献４には、レジスト層の薄膜化工程に使用される薄膜化装置が開示されている。具体的には、レジスト層が形成された基板を高濃度のアルカリ水溶液（薄膜化処理液）に浸漬（ディップ、ｄｉｐ）してレジスト層の成分のミセルを一旦不溶化し、処理液中に溶解拡散しにくくする薄膜化処理ユニット、ミセル除去液スプレーによって一挙にミセルを溶解除去するミセル除去処理ユニット、表面を水で洗浄する水洗処理ユニット、水洗水を除去する乾燥処理ユニットの四つの処理ユニットを少なくとも含むレジスト層の薄膜化装置が開示されている。
【０００７】
特許文献４で開示されている薄膜化装置の一部について、図１３に示した概略断面図を用いて説明する。薄膜化処理ユニット１１では、投入口７からレジスト層が形成された基板３が投入される。基板３は、搬送ロール対４によって、ディップ槽２中の薄膜化処理液１に浸漬した状態で搬送され、レジスト層の薄膜化処理が行われる。その後に、基板３は、ミセル除去処理ユニット１２に搬送される。ミセル除去処理ユニット１２では、搬送ロール対４によって搬送されてきた基板３に対し、ミセル除去液供給管２０を通じてミセル除去液用ノズル２１からミセル除去液スプレー２２が供給される。基板３上のレジスト層は、薄膜化処理ユニット１１内部のディップ槽２において、高濃度のアルカリ水溶液である薄膜化処理液１によって、レジスト層の成分のミセルが薄膜化処理液１に対して一旦不溶化されている。その後、ミセル除去液スプレー２２によってミセルが除去されることで、レジスト層が薄膜化される。特許文献４には、「ミセル除去は、ミセル除去液スプレーによって一挙に行うことが重要であり、一定以上の水圧と流量の条件で速やかに行うことが好ましい」との記述がある。
【０００８】
図１３に示したレジスト層の薄膜化装置では、基板３が薄膜化処理ユニット１１とミセル除去処理ユニット１２の境界部の搬送ロール対６を通過した地点から、ミセル除去液スプレー２２によるミセル除去処理が開始される構造になっている。そして、境界部の搬送ロール対６はミセル除去液スプレー２２に晒される構造になっている。ミセル除去液スプレー２２によってミセル除去処理される前に、基板３上のレジスト層が境界部の搬送ロール対６に不均一に付着したミセル除去液１０と接触すると、高濃度のアルカリ水溶液である薄膜化処理液１によって不溶化されていたレジスト層の成分が不均一に溶解可能な状態となる。さらに、溶解可能な状態となった箇所のレジスト層に含まれる低濃度のアルカリ水溶液が周囲のレジスト層を溶解させるため、ミセル除去液スプレー２２によってミセル除去処理される前にミセル除去液１０が付着した部分のレジスト層は、周囲と比較して厚みが薄くなってしまう場合があった。
【０００９】
また、図１３に示したレジスト層の薄膜化装置では、薄膜化処理ユニット１１内部のディップ槽２の出口ロール対５を通過した地点から、ミセル除去処理ユニット１２のミセル除去液スプレー２２によるミセル除去処理が開始されるまでの間に、１対の境界部の搬送ロール対６だけが存在している。図１４は、レジスト層の薄膜化装置において、境界部の搬送ロール対６の拡大概略断面図である。境界部の搬送ロール対６を基板３が通過する際、基板３の厚み分だけ境界部の搬送ロール対６の上側ロールが持ち上げられて、下側ロールとの間に隙間２４ができる。ここで、境界部の搬送ロール対６を通過した地点から、ミセル除去液スプレー２２が基板３上のレジスト層表面に供給されると、ミセル除去液スプレー２２の液流は、レジスト層表面全体に広がり、境界部の搬送ロール対６の上側ロールと下側ロールの間にできた隙間２４を通じて薄膜化処理ユニット１１内に逆流する場合がある。基板３の厚みが大きい場合には、隙間２４も大きくなるため、逆流するミセル除去液１０の量が増える傾向がある。ミセル除去液１０が薄膜化処理ユニット１１内に逆流して、高濃度のアルカリ水溶液である薄膜化処理液１とミセル除去液１０が混合されると、薄膜化処理液１の濃度が低下し、薄膜化処理の処理ムラが発生しやすくなる場合があった。
【００１０】
さらに、図１３に示したレジスト層の薄膜化装置では、基板３が薄膜化処理ユニット１１内部のディップ槽２の出口ロール対５を通過した後、境界部の搬送ロール対６を通過するまでの間、基板３上のレジスト層表面はディップ槽２中から持ち出した薄膜化処理液１の液膜によって被覆された状態になっている。ここで、レジスト層表面が疎水性になっている場合、該液膜との親和性が低くなって、レジスト層表面で薄膜化処理液１が流動し、薄膜化処理液１の被覆量が不均一になる場合がある。薄膜化処理液１の被覆量が多いと、レジスト層の成分のミセル化速度は速くなり、反対に、薄膜化処理液１の被覆量が少ないと、ミセル化速度は遅くなる。そのため、薄膜化処理液１の被覆量が不均一であると、薄膜化されたレジスト層の厚みが不均一になる場合があった。
【００１１】
また、薄膜化処理ユニット１１におけるディップ槽２から持ち出された薄膜化処理液１が、ミセル除去処理ユニット１２中に多量に持ち込まれる場合もある。薄膜化処理液１は高濃度のアルカリ水溶性であるため、一度に多量に持ち込まれると、ミセル除去液１０のｐＨが上がりすぎてコントロールできなくなり、ミセル除去性能にばらつきが発生し、レジスト層の薄膜化処理量が不均一になる場合があった。
【００１２】
このように、薄膜化されたレジスト層の厚みが不均一になって、薄膜化後のレジスト層に厚みの薄い部分があると、サブトラクティブ法における導電パターン形成では回路の断線の原因となり、ソルダーレジストのパターン形成では耐候性低下の原因となり、どちらも生産における歩留まりの低下につながるという問題があった。
【先行技術文献】
【特許文献】
【００１３】
【特許文献１】国際公開第２００９／０９６４３８号パンフレット
【特許文献２】特開２０１１−１９２６９２号公報
【特許文献３】国際公開第２０１２／０４３２０１号パンフレット
【特許文献４】特開２０１２−２７２９９号公報
【考案の概要】
【考案が解決しようとする課題】
【００１４】
本考案の課題は、解像性と追従性の問題を解決することができるレジストパターン形成用のレジスト層の薄膜化装置において、ミセル除去液が薄膜化処理ユニットに逆流し、薄膜化処理液と混ざって薄膜化処理液の濃度が低下することを防止し、レジスト層の薄膜化処理量が不均一になる問題を解決することができるレジスト層の薄膜化装置を提供することである。
【００１５】
また、レジスト層表面の薄膜化処理液の流動を抑えつつ、ディップ槽からの薄膜化処理液の持ち出しを最小限に抑えることにより、レジスト層の薄膜化処理量が不均一になる問題を解決することができるレジスト層の薄膜化装置を提供することである。
【課題を解決するための手段】
【００１６】
本考案者らは、下記考案によって、これらの課題を解決できることを見出した。
【００１７】
（１）薄膜化処理液によってレジスト層中の成分をミセル化させる薄膜化処理ユニットとミセル除去液によってミセルを除去するミセル除去処理ユニットとを備えてなり、
表面にレジスト層が形成された基板を搬送する搬送ロールを有し、
薄膜化処理ユニットが、薄膜化処理液が入っているディップ槽を有し、
ミセル除去処理ユニットが、ミセル除去液を供給するためのミセル除去液供給スプレーを有するレジスト層の薄膜化装置において、
ミセル除去液逆流抑制機構及び薄膜化処理液持出抑制機構から選ばれる少なくとも一種の機構が設置されていることを特徴とするレジスト層の薄膜化装置。
【００１８】
（２）ミセル除去液逆流抑制機構が、薄膜化処理ユニットとミセル除去処理ユニットの境界部の搬送ロール対に設置されたミセル除去液遮断カバーである上記（１）記載のレジスト層の薄膜化装置。
（３）薄膜化処理ユニットとミセル除去処理ユニットの境界部の搬送ロール対の下側ロールに設置されているミセル除去液遮断カバーに開口が設けられている上記（２）記載のレジスト層の薄膜化装置。
【００１９】
（４）ミセル除去液逆流抑制機構が、ミセル除去処理ユニットの入口ロール対に設置されたミセル除去液遮断カバーである上記（１）記載のレジスト層の薄膜化装置。
（５）入口ロール対の下側ロールに設置されているミセル除去液遮断カバーに開口が設けられている上記（４）記載のレジスト層の薄膜化装置。
【００２０】
（６）薄膜化処理液持出抑制機構が、ディップ槽の出口ロール対とミセル除去処理ユニットの入口ロール対との間に設置された液切りロール対である上記（１）記載のレジスト層の薄膜化装置。
（７）ディップ槽の出口ロール対、液切りロール対、ミセル除去処理ユニットの入口ロール対のそれぞれの間隔Ｌが、各ロールの直径Ｄに対して、１倍超、３倍以下（Ｄ＜Ｌ≦３Ｄ）である上記（６）記載のレジスト層の薄膜化装置。
【００２１】
（８）ミセル除去液逆流抑制機構が、該ディップ槽の出口ロール対とミセル除去処理ユニットの入口ロール対との間に設置された防液壁である上記（１）記載のレジスト層の薄膜化装置。
（９）ディップ槽の出口ロール対とミセル除去処理ユニットの入口ロール対との間に、液切りロール対が設置されている上記（８）記載のレジスト層の薄膜化装置。
【考案の効果】
【００２２】
本考案によれば、解像性と追従性の問題を解決することができるレジストパターン形成用のレジスト層の薄膜化装置において、ミセル除去液のレジスト層への付着を防止しつつ、ミセル除去液が薄膜化処理ユニットに逆流し、薄膜化処理液と混ざって薄膜化処理液の濃度が低下することを防止することにより、レジスト層の薄膜化処理量が不均一になる問題を解決することができるレジスト層の薄膜化装置を提供することができる。
【００２３】
また、レジスト層表面の薄膜化処理液の流動を抑えつつ、ディップ槽からの薄膜化処理液の持ち出しを最小限に抑えることにより、レジスト層の薄膜化処理量が不均一になる問題を解決することができるレジスト層の薄膜化装置を提供することができる。
【図面の簡単な説明】
【００２４】
【図１】本考案のレジスト層の薄膜化装置の一例を示す概略断面図である。
【図２】本考案のレジスト層の薄膜化装置の一例を示す概略断面図である。
【図３】本考案のレジスト層の薄膜化装置の一例を示す概略断面図である。
【図４】本考案のレジスト層の薄膜化装置の一例を示す概略断面図である。
【図５】本考案のレジスト層の薄膜化装置において、ミセル除去液遮蔽カバーが設置されたロール対とミセル除去液遮断カバーとを含む部分の拡大概略断面図である。
【図６】本考案のレジスト層の薄膜化装置において、ミセル除去液遮断カバーの開口の一例を示す拡大概略図である。
【図７】本考案のレジスト層の薄膜化装置の一例を示す概略断面図である。
【図８】本考案のレジスト層の薄膜化装置において、ディップ槽の出口ロール対、液切りロール対及びミセル除去処理ユニットの入口ロール対を含む部分の拡大概略断面図である
【図９】本考案のレジスト層の薄膜化装置の一例を示す概略断面図である。
【図１０】本考案のレジスト層の薄膜化装置の一例を示す概略断面図である。
【図１１】本考案のレジスト層の薄膜化装置の一例を示す概略断面図である。
【図１２】本考案のレジスト層の薄膜化装置の一例を示す概略断面図である。
【図１３】従来技術によるレジスト層の薄膜化装置の一部を示す概略断面図である。
【図１４】レジスト層の薄膜化装置において、境界部の搬送ロール対の拡大概略断面図である。
【考案を実施するための形態】
【００２５】
＜薄膜化工程＞
薄膜化処理液によるレジスト層の薄膜化工程とは、薄膜化処理液によってレジスト層中の成分のミセルを一旦不溶化し、処理液中に溶解拡散しにくくする薄膜化処理、ミセル除去液スプレーによって一挙にミセルを溶解除去するミセル除去処理を含む工程である。さらに、除去しきれなかったレジスト層表面や残存付着した薄膜化処理液及びミセル除去液を水洗によって洗い流す水洗処理、水洗水を除去する乾燥処理を含むこともできる。
【００２６】
＜薄膜化処理＞
薄膜化処理液による薄膜化処理は、パドル処理、スプレー処理、ブラッシング、スクレーピング等の方法を用いることもできるが、浸漬処理によって行われることが好ましい。浸漬処理では、レジスト層が形成された基板を薄膜化処理液に浸漬（ディップ、ｄｉｐ）する。浸漬処理以外の処理方法は、薄膜化処理液中に気泡が発生しやすく、その発生した気泡が薄膜化処理中にレジスト層表面に付着して、膜厚が不均一となる場合がある。スプレー処理等を使用する場合には、気泡が発生しないように、スプレー圧をできるだけ小さくしなければならない。
【００２７】
本考案において、レジスト層形成後の厚みとレジスト層が薄膜化された量で、薄膜化された後のレジスト層の厚みが決定される。また、本考案では、０．０１〜５００μｍの範囲でレジスト層の薄膜化量を自由に調整することができる。
【００２８】
＜レジスト＞
レジストとしては、アルカリ現像型のレジストが使用できる。また、液状レジストであってもよく、ドライフィルムレジストであってもよく、高濃度のアルカリ水溶液（薄膜化処理液）によって薄膜化でき、かつ、薄膜化処理液よりも低濃度のアルカリ水溶液である現像液によって現像できるレジストであればいかなるものでも使用できる。アルカリ現像型レジストは光架橋性樹脂成分を含む。光架橋性樹脂成分は、例えば、アルカリ可溶性樹脂、光重合性化合物、光重合開始剤等を含有してなる。また、エポキシ樹脂、熱硬化剤、無機フィラー等を含有させてもよい。
【００２９】
アルカリ可溶性樹脂としては、例えば、アクリル系樹脂、メタクリル系樹脂、スチレン系樹脂、エポキシ系樹脂、アミド系樹脂、アミドエポキシ系樹脂、アルキド系樹脂、フェノール系樹脂の有機高分子が挙げられる。アルカリ可溶性樹脂としては、エチレン性不飽和二重結合を有した単量体（重合性単量体）を重合（ラジカル重合等）して得られたものであることが好ましい。これらのアルカリ水溶液に可溶な重合体は、単独で用いても、二種類以上を組み合わせて用いてもよい。
【００３０】
エチレン性不飽和二重結合を有した単量体としては、例えば、スチレン、ビニルトルエン、α−メチルスチレン、ｐ−メチルスチレン、ｐ−エチルスチレン、ｐ−メトキシスチレン、ｐ−エトキシスチレン、ｐ−クロロスチレン、ｐ−ブロモスチレン等のスチレン誘導体；ジアセトンアクリルアミド等のアクリルアミド；アクリロニトリル；ビニル−ｎ−ブチルエーテル等のビニルアルコールのエステル類；（メタ）アクリル酸アルキルエステル、（メタ）アクリル酸テトラヒドロフルフリルエステル、（メタ）アクリル酸ジメチルアミノエチルエステル、（メタ）アクリル酸ジエチルアミノエチルエステル、（メタ）アクリル酸グリシジルエステル、２，２，２−トリフルオロエチル（メタ）アクリレート、２，２，３，３−テトラフルオロプロピル（メタ）アクリレート、（メタ）アクリル酸、α−ブロモ（メタ）アクリル酸、α−クロル（メタ）アクリル酸、β−フリル（メタ）アクリル酸、β−スチリル（メタ）アクリル酸等の（メタ）アクリル酸モノエステル；マレイン酸、マレイン酸無水物、マレイン酸モノメチル、マレイン酸モノエチル、マレイン酸モノイソプロピル等のマレイン酸系単量体；フマル酸、ケイ皮酸、α−シアノケイ皮酸、イタコン酸、クロトン酸、プロピオール酸等が挙げられる。
【００３１】
光重合性化合物としては、例えば、多価アルコールにα，β−不飽和カルボン酸を反応させて得られる化合物；ビスフェノールＡ系（メタ）アクリレート化合物；グリシジル基含有化合物にα，β−不飽和カルボン酸を反応させて得られる化合物；分子内にウレタン結合を有する（メタ）アクリレート化合物等のウレタンモノマー；ノニルフェノキシポリエチレンオキシアクリレート；γ−クロロ−β−ヒドロキシプロピル−β′−（メタ）アクリロイルオキシエチル−ｏ−フタレート、β−ヒドロキシアルキル−β′−（メタ）アクリロイルオキシアルキル−ｏ−フタレート等のフタル酸系化合物；（メタ）アクリル酸アルキルエステル、ＥＯ、ＰＯ変性ノニルフェニル（メタ）アクリレート等が挙げられる。ここで、ＥＯ及びＰＯは、エチレンオキサイド及びプロピレンオキサイドを示し、ＥＯ変性された化合物は、エチレンオキサイド基のブロック構造を有するものであり、ＰＯ変性された化合物は、プロピレンオキサイド基のブロック構造を有するものである。これらの光重合性化合物は単独で用いてもよいし、２種類以上を組み合わせて用いてもよい。
【００３２】
光重合開始剤としては、ベンゾフェノン、Ｎ，Ｎ′−テトラメチル−４，４′−ジアミノベンゾフェノン（ミヒラーケトン、Ｍｉｃｈｌｅｒ  ｋｅｔｏｎｅ）、Ｎ，Ｎ′−テトラエチル−４，４′−ジアミノベンゾフェノン、４−メトキシ−４′−ジメチルアミノベンゾフェノン、２−ベンジル−２−ジメチルアミノ−１−（４−モルホリノフェニル）−ブタノン−１、２−メチル−１−［４−（メチルチオ）フェニル］−２−モルフォリノ−プロパノン−１等の芳香族ケトン；２−エチルアントラキノン、フェナントレンキノン、２−ｔｅｒｔ−ブチルアントラキノン、オクタメチルアントラキノン、１，２−ベンズアントラキノン、２，３−ベンズアントラキノン、２−フェニルアントラキノン、２，３−ジフェニルアントラキノン、１−クロロアントラキノン、２−メチルアントラキノン、１，４−ナフトキノン、９，１０−フェナントラキノン、２−メチル−１，４−ナフトキノン、２，３−ジメチルアントラキノン等のキノン類；ベンゾインメチルエーテル、ベンゾインエチルエーテル、ベンゾインフェニルエーテル等のベンゾインエーテル化合物；ベンゾイン、メチルベンゾイン、エチルベンゾイン等のベンゾイン化合物；ベンジルジメチルケタール等のベンジル誘導体；２−（ｏ−クロロフェニル）−４，５−ジフェニルイミダゾール二量体、２−（ｏ−クロロフェニル）−４，５−ジ（メトキシフェニル）イミダゾール二量体、２−（ｏ−フルオロフェニル）−４，５−ジフェニルイミダゾール二量体、２−（ｏ−メトキシフェニル）−４，５−ジフェニルイミダゾール二量体、２−（ｐ−メトキシフェニル）−４，５−ジフェニルイミダゾール二量体等の２，４，５−トリアリールイミダゾール二量体；９−フェニルアクリジン、１，７−ビス（９，９′−アクリジニル）ヘプタン等のアクリジン誘導体；Ｎ−フェニルグリシン、Ｎ−フェニルグリシン誘導体、クマリン系化合物等が挙げられる。上記２，４，５−トリアリールイミダゾール二量体における２つの２，４，５−トリアリールイミダゾールのアリール基の置換基は、同一であって対称な化合物を与えてもよいし、相違して非対称な化合物を与えてもよい。また、ジエチルチオキサントンとジメチルアミノ安息香酸の組み合わせのように、チオキサントン系化合物と３級アミン化合物とを組み合わせてもよい。これらは単独で用いてもよいし、２種類以上を組み合わせて用いてもよい。
【００３３】
エポキシ樹脂は、硬化剤として用いられる場合がある。アルカリ可溶性樹脂のカルボン酸と反応させることで架橋させ、耐熱性や耐薬品性の特性の向上を図っているが、カルボン酸とエポキシは常温でも反応が進むために、保存安定性が悪く、アルカリ現像型ソルダーレジストは一般的に使用前に混合する２液性の形態をとっている場合が多い。無機フィラーを使用する場合もあり、例えば、タルク、硫酸バリウム、シリカ等が挙げられる。
【００３４】
基板の表面にレジスト層を形成する方法は、いかなる方法でもよいが、例えば、スクリーン印刷法、ロールコート法、スプレー法、浸漬法、カーテンコート法、バーコート法、エアナイフ法、ホットメルト法、グラビアコート法、刷毛塗り法、オフセット印刷法が挙げられる。ドライフィルムレジストの場合は、ラミネート法が好適に用いられる。
【００３５】
＜基板＞
基板としては、プリント配線板用基板、リードフレーム用基板；プリント配線板用基板やリードフレーム用基板を加工して得られる回路基板が挙げられる。
【００３６】
プリント配線板用基板としては、例えば、フレキシブル基板、リジッド基板が挙げられる。
【００３７】
フレキシブル基板の絶縁層の厚さは５〜１２５μｍで、その両面もしくは片面に１〜３５μｍの金属層が設けられて積層基板となっており、可撓性が大きい。絶縁層の材料には、通常、ポリイミド、ポリアミド、ポリフェニレンサルファイド、ポリエチレンテレフタレート、液晶ポリマー等が用いられる。絶縁層上に金属層を有する材料は、接着剤で貼り合わせる接着法、金属箔上に樹脂液を塗布するキャスト法、スパッタリングや蒸着法で樹脂フィルム上に形成した厚さ数ｎｍの薄い導電層（シード層）の上に電解メッキで金属層を形成するスパッタ／メッキ法、熱プレスで貼り付けるラミネート法等のいかなる方法で製造したものを用いてもよい。金属層の金属としては、銅、アルミニウム、銀、ニッケル、クロム、あるいはそれらの合金等のいかなる金属を用いることができるが、銅が一般的である。
【００３８】
リジッド基板は、紙基材又はガラス基材にエポキシ樹脂又はフェノール樹脂等を浸漬させた絶縁性基板を重ねて絶縁層とし、その片面もしくは両面に金属箔を載置し、加熱及び加圧により積層し、金属層が設けられた積層基板が挙げられる。また、内層配線パターン加工後、プリプレグ、金属箔等を積層して作製する多層用のシールド板、貫通孔や非貫通孔を有する多層板も挙げられる。厚みは６０μｍ〜３．２ｍｍであり、プリント配線板としての最終使用形態により、その材質と厚みが選定される。金属層の材料としては、銅、アルミニウム、銀、金等が挙げられるが、銅が最も一般的である。これらプリント配線板用基板の例は、「プリント回路技術便覧−第二版−」（（社）プリント回路学会編、１９８７年刊、日刊工業新聞社発刊）や「多層プリント回路ハンドブック」（Ｊ．Ａ．スカーレット（Ｓｃａｒｌｅｔｔ）編、１９９２年刊、（株）近代化学社発刊）に記載されている。
【００３９】
リードフレーム用基板としては、鉄ニッケル合金、銅系合金等の基板が挙げられる。
【００４０】
回路基板とは、絶縁性基板上に半導体チップ等の電子部品を接続するための接続パッドが形成された基板である。接続パッドは銅等の金属からなる。また、回路基板には、導体配線が形成されていてもよい。回路基板を作製する方法は、例えばサブトラクティブ法、セミアディティブ法、アディティブ法が挙げられる。サブトラクティブ法では、例えば、上記のプリント配線板用基板にエッチングレジストパターンを形成し、露光工程、現像工程、エッチング工程、レジスト剥離工程を実施して回路基板が作製される。
【００４１】
＜薄膜化装置＞
図１〜図４、図７、図９〜図１２は、本考案の薄膜化装置の一例を示す概略断面図である。本考案の薄膜化装置は、薄膜化処理液１によってレジスト層中の成分をミセル化させる薄膜化処理ユニット１１とミセル除去液スプレー２２によってミセルを除去するミセル除去処理ユニット１２とを備えてなり、表面にレジスト層が形成された基板３を搬送する搬送ロールを有し、薄膜化処理ユニット１１が、薄膜化処理液１が入っているディップ槽２を有し、ミセル除去処理ユニット１２が、ミセル除去液１０を供給するためのミセル除去液供給スプレー２２を有する。そして、ミセル除去液逆流抑制機構及び薄膜化処理液持出抑制機構から選ばれる少なくとも一種の機構が設置されていることを特徴としている。
【００４２】
薄膜化処理ユニット１１では、投入口７から投入されたレジスト層が形成された基板３が、搬送ロール対４によって、ディップ槽２中の薄膜化処理液１に浸漬された状態で搬送され、ディップ槽２の出口ロール対５を通過する。これらの処理によって、基板３上のレジスト層中の成分は薄膜化処理液１によってミセル化され、このミセルが薄膜化処理液１に対して不溶化される。
【００４３】
薄膜化処理液１は、薄膜化処理液貯蔵タンク１３中の薄膜化処理液吸込口１４から薄膜化処理液供給用ポンプ（図示せず）によって吸い込まれ、薄膜化処理液供給管１５を経てディップ槽２に供給される。ディップ槽２に供給された薄膜化処理液１は、オーバーフローし、薄膜化処理液回収管１６を通って薄膜化処理液貯蔵タンク１３に回収される。このようにして、薄膜化処理液１は、ディップ槽２と薄膜化処理貯蔵タンク１３との間を循環する。薄膜化処理液ドレン管１７からは、余剰分の薄膜化処理液１が排出される。
【００４４】
薄膜化処理液１として使用されるアルカリ水溶液に用いられるアルカリ性化合物としては、例えばリチウム、ナトリウム又はカリウム等のアルカリ金属ケイ酸塩、アルカリ金属水酸化物、アルカリ金属リン酸塩、アルカリ金属炭酸塩、アンモニウムリン酸塩、アンモニウム炭酸塩等の無機アルカリ性化合物；モノエタノールアミン、ジエタノールアミン、トリエタノールアミン、メチルアミン、ジメチルアミン、エチルアミン、ジエチルアミン、トリエチルアミン、シクロヘキシルアミン、テトラメチルアンモニウムヒドロキシド（ＴＭＡＨ）、テトラエチルアンモニウムヒドロキシド、トリメチル−２−ヒドロキシエチルアンモニウムヒドロキサイド（コリン、Ｃｈｏｌｉｎｅ）等の有機アルカリ性化合物が挙げられる。これらのアルカリ性化合物は、単独で用いてもよいし、混合物としても使用できる。薄膜化処理液１の媒体である水には、水道水、工業用水、純水等を用いることができるが、特に純水を使用することが好ましい。
【００４５】
アルカリ性化合物の含有量は、０．１質量％以上５０質量％以下で使用できる。また、レジスト層表面をより均一に薄膜化するために、薄膜化処理液１に、硫酸塩、亜硫酸塩を添加することもできる。硫酸塩又は亜硫酸塩としては、リチウム、ナトリウム又はカリウム等のアルカリ金属硫酸塩又は亜硫酸塩、マグネシウム、カルシウム等のアルカリ土類金属硫酸塩又は亜硫酸塩が挙げられる。
【００４６】
薄膜化処理液１のアルカリ性化合物としては、これらの中でも特に、アルカリ金属炭酸塩、アルカリ金属リン酸塩、アルカリ金属水酸化物、アルカリ金属ケイ酸塩から選ばれる無機アルカリ性化合物；ＴＭＡＨ、コリンから選ばれる有機アルカリ性化合物を好ましく使用することができる。これらのアルカリ性化合物は、単独で用いてもよいし、混合物としても使用できる。また、アルカリ性化合物の含有量が５〜２５質量％であるアルカリ水溶液が、表面をより均一に薄膜化できるため、好適に使用できる。アルカリ性化合物の含有量が５質量％未満では、薄膜化する処理でムラが発生しやすくなる場合がある。また、２５質量％を超えると、アルカリ性化合物の析出が起こりやすくなる場合があり、液の経時安定性、作業性に劣る場合がある。アルカリ性化合物の含有量は７〜１７質量％がより好ましく、８〜１３質量％がさらに好ましい。薄膜化処理液１として使用されるアルカリ水溶液のｐＨは１０以上とすることが好ましい。また、界面活性剤、消泡剤、溶剤等を適宜添加することもできる。
【００４７】
薄膜化処理液１として使用されるアルカリ水溶液の温度は、１５〜３５℃が好ましく、さらに好ましくは２０〜３０℃である。温度が低すぎると、レジスト層へのアルカリ性化合物の浸透速度が遅くなる場合があり、所望の厚みを薄膜化するのに長時間を要する。一方、温度が高すぎると、レジスト層へのアルカリ性化合物の浸透と同時に溶解拡散が進行することにより、面内で膜厚ムラが発生しやすくなる場合がある。
【００４８】
ミセル除去処理ユニット１２では、薄膜化処理ユニット１１においてレジスト層が薄膜化処理液１に対して不溶化された基板３が搬送ロール対４によって搬送される。搬送されている基板３に対して、ミセル除去液スプレー２２によってミセル除去液１０が供給され、ミセルが一挙に溶解除去される。
【００４９】
ミセル除去液１０は、ミセル除去液貯蔵タンク１８中のミセル除去液吸込口１９からミセル除去液１０をミセル除去液供給用ポンプ（図示せず）で吸い込み、ミセル除去液供給管２０を経てミセル除去液用ノズル２１からミセル除去液スプレー２２として噴射される。ミセル除去液スプレー２２は、基板３から流下した後、ミセル除去液貯蔵タンク１８に回収される。このようにして、ミセル除去液１０はミセル除去処理ユニット１２内を循環する。ミセル除去液ドレン管２３からは、余剰分のミセル除去液１０が排出される。
【００５０】
ミセル除去液１０としては、水を用いることもできるが、薄膜化処理液１よりも希薄なアルカリ性化合物を含有するｐＨ５〜１０の水溶液を用いることが好ましい。ミセル除去液１０によって、薄膜化処理液で不溶化されたレジスト層の成分のミセルが再分散されて除去される。ミセル除去液１０に使用される水としては、水道水、工業用水、純水等を用いることができるが、特に純水を使用することが好ましい。ミセル除去液１０のｐＨが５未満の場合、レジスト層の成分が凝集し、不溶性のスラッジとなって、薄膜化後のレジスト層表面に付着する場合がある。一方、ミセル除去液１０のｐＨが１０を超えた場合、レジスト層が過度に溶解拡散し、面内で薄膜化されたレジスト層の厚みが不均一になり、処理ムラができる場合がある。また、ミセル除去液１０は、硫酸、リン酸、塩酸などを用いて、ｐＨを調整することができる。
【００５１】
ミセル除去処理におけるミセル除去液スプレー２２の条件（温度、スプレー圧、供給流量）は、薄膜化処理されるレジスト層の溶解速度に合わせて適宜調整される。具体的には、処理温度は１０〜５０℃が好ましく、より好ましくは１５〜３５℃である。また、スプレー圧は０．０１〜０．５ＭＰａとするのが好ましく、より好ましくは０．１〜０．３ＭＰａである。ミセル除去液１０の供給流量は、レジスト層１ｃｍ２当たり０．０３０〜１．０Ｌ／ｍｉｎが好ましく、０．０５０〜１．０Ｌ／ｍｉｎがより好ましく、０．１０〜１．０Ｌ／ｍｉｎがさらに好ましい。供給流量がこの範囲であると、薄膜化後のレジスト層表面に不溶解成分を残すことなく、面内略均一に不溶化したレジスト層の成分のミセルを除去しやすい。レジスト層１ｃｍ２当たりの供給流量が０．０３０Ｌ／ｍｉｎ未満では、不溶化したレジスト層の成分の溶解不良が起こる場合がある。一方、供給流量が１．０Ｌ／ｍｉｎを超えると、供給のために必要なポンプ等の部品が巨大になり、大掛かりな装置が必要となる場合がある。さらに、１．０Ｌ／ｍｉｎを超えた供給量では、レジスト層の成分の溶解拡散に与える効果が変わらなくなることがある。スプレーの方向は、レジスト層表面に効率よく液流れを作るために、レジスト層表面に垂直な方向に対して、傾いた方向から噴射するのがよい。
【００５２】
図１のレジスト層の薄膜化装置では、ミセル除去液逆流抑制機構が、薄膜化処理ユニット１１とミセル除去処理ユニット１２の境界部の搬送ロール対６に設置されたミセル除去液遮断カバー２７であることを特徴としている。図２のレジスト層の薄膜化装置では、境界部の搬送ロール対６の下側ロールに設置されているミセル除去液遮断カバー２７に開口２８が設けられていることを特徴としている。
【００５３】
図３のレジスト層の薄膜化装置では、ミセル除去液逆流抑制機構が、ミセル除去処理ユニットの入口ロール対９に設置されたミセル除去液遮断カバー２７であることを特徴としている。図４のレジスト層の薄膜化装置では、ミセル除去処理ユニットの入口ロール対９の下側ロールに設置されているミセル除去液遮断カバー２７に開口２８が設けられていることを特徴としている。
【００５４】
境界部の搬送ロール対６とは、薄膜化処理ユニット１１とミセル除去処理ユニット１２の境界部付近に設置された搬送ロール対のことを指す。境界部付近とは、薄膜化処理ユニット１１とミセル除去処理ユニット１２の境界線をはさんで、ディップ槽終端部からミセル除去処理ユニットの第一ミセル除去液スプレー２２までの範囲を指す。よって、図３及び図４におけるミセル除去処理ユニットの入口ロール対９は、境界部の搬送ロール対６の一例である。
【００５５】
薄膜化処理ユニット１１とミセル除去処理ユニット１２の境界部の搬送ロール対６に設置されるミセル除去液遮断カバー２７及びミセル除去処理ユニットの入口ロール対９に設置されるミセル除去液遮断カバー２７について説明する。ミセル除去液遮断カバー２７は、境界部の搬送ロール対６又はミセル除去処理ユニットの入口ロール対９の上下に設置される。これによって、境界部の搬送ロール対６又はミセル除去処理ユニットの入口ロール対９がミセル除去液スプレー２２に晒されなくなり、ミセル除去処理される前の基板３上のレジスト層にミセル除去液１０が付着するのを防止することができる。
【００５６】
薄膜化処理液１としては、レジスト層の成分をミセル化させ、表面をより均一に薄膜化するため、アルカリ性化合物の濃度が５〜２５質量％である高濃度のアルカリ水溶液が好適に使用できる。アルカリ性化合物の濃度が低いと、レジスト層の成分のミセル化と同時に溶解拡散が起こり、面内において薄膜化処理量にばらつきが発生する場合がある。ミセル除去液１０が付着した境界部の搬送ロール対６又はミセル除去処理ユニットの入口ロール対９が基板３のレジスト層表面に触れると、その部分では、アルカリ性化合物濃度が低下することになり、薄膜化処理量が不均一になる。ミセル除去液遮断カバー２７により、境界部の搬送ロール対６又はミセル除去処理ユニットの入口ロール対９にミセル除去液１０が付着して、レジスト層表面のアルカリ性化合物濃度が低下するのを防止することによって、基板３の面内におけるレジスト層の薄膜化処理量が均一になるという効果が得られる。
【００５７】
ミセル除去液遮断カバー２７の形状は、基板３を搬送するための開口部を除いて、境界部の搬送ロール対６又はミセル除去処理ユニットの入口ロール対９を完全に覆う形状であれば、自由に決めることができる。また、基板端部と薄膜化装置側壁の隙間等からミセル除去液遮蔽カバー２７内部にミセル除去液１０が侵入してしまった際に、ミセル除去液１０を排出するための配管をミセル除去液遮蔽カバー２７に設置することもできる。さらに、基板３を搬送するための開口部の外側上部に柔軟な材料を垂らす形で固定することによって、基板３の搬送を妨げずに、ミセル除去液１０が基板３を搬送するための開口部から侵入して、境界部の搬送ロール対６又はミセル除去処理ユニットの入口ロール対９に付着し、ミセル除去液スプレー２２と接触する直前の基板３とに接触することを防ぐことができるため、好ましい。柔軟な材料としてはポリエチレン、ポリプロピレンのフィルムやシート状のゴムを利用することができる。
【００５８】
図５は、基板搬送時における、ミセル除去液遮蔽カバーが設置されたロール対（図１及び図２：境界部の搬送ロール対６、図３及び４：ミセル除去処理ユニットの入口ロール対９）とミセル除去液遮断カバー２７とを含む部分の拡大概略断面図の一例である。図５は、ミセル除去処理ユニット１２内において、ミセル除去液遮蔽カバーが設置されたロール対を基板搬送方向の下流側から見た図である。基板３がミセル除去液遮蔽カバーが設置されたロール対に挟まれた状態で搬送されていて、上側ロールと下側ロールの間に隙間２４ができている。ミセル除去液１０が付着するのを防ぐために、ミセル除去液カバー２７がミセル除去液遮蔽カバーが設置されたロール対９を覆っている。
【００５９】
ミセル除去液遮断カバー２７の材質としては、高濃度のアルカリ水溶液である薄膜化処理液１への耐薬品性のある各種材料を使用することができる。具体的には、ポリエチレン、ポリプロピレン、硬質ポリ塩化ビニル、ポリカーボネート、ポリスチレン、アクリル樹脂（ＰＭＭＡ）、アクリロニトリル・ブタジエン・スチレン樹脂（ＡＢＳ樹脂）、テフロン（登録商標）等の合成樹脂、ガラス繊維強化ポリプロピレン、ガラス繊維強化エポキシ樹脂等の繊維強化プラスチック、チタン、ハステロイ（ＨＡＳＴＥＬＬＯＹ、登録商標）等の耐食性金属材料等を用いることができる。これらのうちでも、加工が容易であることから硬質ポリ塩化ビニル、アクリル樹脂（ＰＭＭＡ）が好ましく用いられる。
【００６０】
次に、境界部の搬送ロール対６又はミセル除去処理ユニットの入口ロール対９の下側ロールに設置されるミセル除去液遮断カバーの開口２８について説明する。境界部の搬送ロール対６又はミセル除去処理ユニットの入口ロール対９を基板３が通過する際、基板３の厚み分だけ、上側ロールが持ち上げられて、下側ロールとの間に隙間２４ができる。ミセル除去液スプレー２２が基板３上のレジスト層表面に供給されると、この上側ロールと下側ロールの間にできた隙間２４を通じて薄膜化処理ユニット１１側にミセル除去液１０が逆流する。ミセル除去液１０が薄膜化処理ユニット１１に逆流すると、薄膜化処理液１のアルカリ性化合物濃度が低下して、薄膜化処理量が不均一になる原因となってしまう。さらに、基板３上のレジスト層表面のミセル除去液１０は境界部の搬送ロール対６又はミセル除去処理ユニットの入口ロール対９によって堰き止められ、境界部の搬送ロール対６又はミセル除去処理ユニットの入口ロール対９の下側ロールに設置されたミセル除去液遮断カバー２７内に流下する。そこで、下側ロールに設置されたミセル除去液遮断カバー２７に開口２８を設けることにより、ミセル除去液遮断カバー２７内に流下したミセル除去液１０がミセル除去液貯蔵タンク１８に回収されるので、薄膜化処理ユニット１１内へのミセル除去液１０の逆流を防止することができる。そして、薄膜化処理液１のアルカリ性化合物濃度の低下を防止することができ、基板３の面内におけるレジスト層の薄膜化処理量が均一になるという効果が得られる。
【００６１】
ミセル除去液遮断カバーの開口２８は、ミセル除去液遮断カバー２７内に流下したミセル除去液１０をミセル除去液貯蔵タンク１８に回収することができれば、その形状や寸法、配置及び数は自由に決めることができる。ミセル除去液１０の回収効率の点から言えば、ミセル除去液遮断カバーの開口２８は、円形で寸法のより大きいものがよく、境界部の搬送ロール対６又はミセル除去処理ユニットの入口ロール対９の幅方向に均等に複数個配置されるのが好ましい。
【００６２】
下側ロールに設置されたミセル除去液遮断カバーの開口２８の一例を示す拡大概略図の一例を図６に示す。図６は、ミセル除去処理ユニット１２内において、下側ロールに設置されたミセル除去液遮断カバー２７を基板搬送方向に対し下側から見た図であり、ミセル除去液遮断カバー２７に円形の開口２８が等間隔で配置されている。なお、図５、図６及び図１４に記載されている黒色の太棒はロールのシャフトである。
【００６３】
図７のレジスト層の薄膜化装置では、薄膜化処理液持出抑制機構が、薄膜化処理ユニット１１内部のディップ槽の出口ロール対５とミセル除去処理ユニットの入口ロール対９との間に設置された液切りロール対８であることを特徴としている。
【００６４】
薄膜化処理ユニット１１内部のディップ槽の出口ロール対５とミセル除去処理ユニットの入口ロール対９との間に設置される液切りロール対８について説明する。ディップ槽２の出口ロール対５を通過した後の基板３では、レジスト層表面がディップ槽２から持ち出された薄膜化処理液１の液膜によって被覆されている。液切りロール対８によって、薄膜化処理液１の液膜は掻き落とされ、かつ、該液膜の厚みが均一に揃えられる。薄膜化処理液１の液膜が均一に揃えられた基板３は、ミセル除去処理ユニット１２の入口ロール対９へと搬送される。
【００６５】
ここで、薄膜化処理液１によるレジスト層の成分のミセル化速度について説明する。ディップ槽２中の薄膜化処理液１に浸漬された状態と、ディップ槽２の出口ロール対５を通過した後、レジスト層表面が薄膜化処理液１の液膜で被覆された状態とを比較すると、後者の方がミセル化速度は遅くなる。さらに、薄膜化処理液１の液膜の厚みによってミセル化速度は異なり、液膜がより厚い方がミセル化速度は速くなる。つまり、液切りロール対８により、薄膜化処理液１の液膜の厚みを均一に揃えることによって、基板３の面内におけるレジスト層の成分のミセル化速度の速度差が最小限になり、薄膜化処理量が均一になる。また、液切りロール対８により、不要な薄膜化処理液１を掻き落とすことによって、ミセル除去処理ユニット１２への薄膜化処理液１の持ち込みが抑制され、ミセル除去性能のばらつきが抑制され、レジスト層の薄膜化処理量が均一になる。
【００６６】
液切りロール対８は、レジスト層表面に密着することが重要である。そのため、液切りロールとしては、表面に凹凸のないストレートタイプのものが好適に用いられる。液切りロールの種類としては、ゴムロール、スポンジロール、金属ロール、樹脂ロール等が挙げられる。その中でも、優れたゴム弾性（シール性、回復性）を有し、比重が小さく、軽量であり、低硬度から中硬度であり、レジスト層への接触による衝撃が少なく、高濃度のアルカリ水溶液である薄膜化処理液１への耐薬品性にも優れたオレフィン系熱可塑性エラストマーのロールが好ましい。オレフィン系熱可塑性エラストマーとしては、サーモラン（ＴＨＥＲＭＯＲＵＮ、登録商標）が挙げられる。
【００６７】
液切りロール対８は、１対でもその効果はあるが、複数のロール対で連続的に液切りすることでさらに大きな効果が得られる。具体的には、液切りロール対８による液切りの回数が多くなるほど、レジスト層上の薄膜化処理液１の液膜の厚みの均一性が高くなる。図７においては、ディップ槽２の出口ロール対５とミセル除去処理ユニット１２の入口ロール対９の間に、３対の液切りロール対８があるが、液切りロール対８の数を何対とするかは、薄膜化処理量に応じて適宜調整されるものであり、この数に限定されるものではない。
【００６８】
ディップ槽の出口ロール対５、液切りロール対８、ミセル除去処理ユニットの入口ロール対９のそれぞれの間隔Ｌは、各ロールの直径Ｄに対して、１倍超、３倍以下（Ｄ＜Ｌ≦３Ｄ）であることが好ましい。間隔Ｌが直径Ｄの１倍以下の場合、ストレートタイプの液切りロール対同士が接触して、ロールの材質によっては、ロールの摩耗が著しく発生する場合がある。一方、間隔Ｌが直径Ｄの３倍より大きくなると、レジスト層の表層において、薄膜化処理液１の液膜の流動が起こりやすくなり、被覆量を均一とすることが困難になる場合がある。
【００６９】
図８は、図７のレジスト層の薄膜化装置において、ディップ槽の出口ロール対５、液切りロール対８及びミセル除去処理ユニットの入口ロール対９を含む部分の拡大概略断面図である。Ｄ１は、ディップ槽の出口ロールの直径である。Ｄ２は、液切りロールの直径であり、「−数字」は上流側からの順番を表している。Ｄ３は、ミセル除去処理ユニットの入口ロールの直径である。Ｌ１は、ディップ槽の出口ロール対５から最初の液切りロール対８までの間隔である。Ｌ２は、液切りロール対間の間隔であり、「−数字」は上流側からの順番を表している。Ｌ３は、最後の液切りロール対８からミセル除去処理ユニットの入口ロール対９までの間隔である。
【００７０】
Ｄ１、Ｄ２、Ｄ３は、同じ値でもよいし、異なっていてもよい。液切りロール対が３対以上ある場合、各Ｄ２は同じ値でもよいし、異なっていてもよい。例えば、図８におけるＤ２−１〜Ｄ２−３は同じ値でもよいし、異なっていてもよい。また、Ｌ１、Ｌ２、Ｌ３は、同じ値でもよいし、異なっていてもよい。液切りロール対が３対以上ある場合、各Ｌ２は同じ値でもよいし、異なっていてもよい。例えば、図８におけるＬ２−１とＬ２−２は、同じ値でもよいし、異なっていてもよい。
【００７１】
「ディップ槽の出口ロール対５、液切りロール対８、ミセル除去処理ユニットの入口ロール対９のそれぞれの間隔Ｌは、各ロールの直径Ｄに対して、１倍超、３倍以下（Ｄ＜Ｌ≦３Ｄ）であること」は、間隔Ｌを構成しているロールの直径Ｄと間隔Ｌとの間で成立していればよい。すなわち、間隔Ｌ１では、Ｄ１とＤ２−１に対して、１倍超、３倍以下であればよく、Ｄ２−２、Ｄ２−３及びＤ３に対しては、この関係が成り立たなくてもよい。
【００７２】
［Ｌ１］
Ｄ１＜Ｌ１≦３Ｄ１
Ｄ２−１＜Ｌ１≦３（Ｄ２−１）
【００７３】
他の間隔についても、同様である。
【００７４】
［Ｌ２−１］
Ｄ２−１＜Ｌ２−１≦３（Ｄ２−１）
Ｄ２−２＜Ｌ２−１≦３（Ｄ２−２）
【００７５】
［Ｌ２−２］
Ｄ２−２＜Ｌ２−２≦３（Ｄ２−２）
Ｄ２−３＜Ｌ２−２≦３（Ｄ２−３）
【００７６】
［Ｌ３］
Ｄ２−３＜Ｌ３≦３（Ｄ２−３）
Ｄ３＜Ｌ３≦３Ｄ３
【００７７】
図９のレジスト層の薄膜化装置では、ミセル除去液逆流抑制機構が、薄膜化処理ユニット１１内部のディップ槽の出口ロール対５とミセル除去処理ユニットの入口ロール対９との間に設置された防液壁２５であることを特徴としている。ミセル除去液１０は薄膜化処理ユニット１１へと逆流してくるが、防液壁２５によって、薄膜化処理液１と混合される領域にまでミセル除去液１０が逆流することが抑制されるので、ミセル除去液１０によって薄膜化処理液１の濃度が低下するのを防止することができる。
【００７８】
薄膜化処理液１としては、レジスト層の成分をミセル化させ、表面をより均一に薄膜化するため、アルカリ性化合物の濃度が５〜２５質量％である高濃度のアルカリ水溶液が好適に使用できる。アルカリ性化合物の濃度が低いと、レジスト層の成分のミセル化と同時に溶解拡散が起こり、面内において薄膜化処理量にばらつきが発生する場合がある。防液壁２５により、ミセル除去液１０の逆流による薄膜化処理液１のアルカリ性化合物濃度の低下を防止することによって、基板３の面内におけるレジスト層の薄膜化処理量を均一にすることができる。
【００７９】
防液壁２５は、ディップ槽２に供給された薄膜化処理液１とミセル除去処理ユニットの入口ロール対９にできた隙間２４を通じて薄膜化処理ユニット１１内に逆流してくるミセル除去液１０とを隔てることができれば、その形状や厚みや高さは自由に決めることができる。防液壁２５は、ディップ槽の出口ロール対５とミセル除去処理ユニットの入口ロール対９の間に設置されるが、ロール対同士の中間位置付近に設置されるのが好ましい。
【００８０】
防液壁２５で隔てられたディップ槽２側の薄膜化処理液１は、薄膜化処理液回収管１６を通って薄膜化処理液貯蔵タンク１３に回収される。また、防液壁２５で隔てられたミセル除去処理ユニット側のミセル除去液１０は、ミセル除去液回収口２６を通ってミセル除去液貯蔵タンク１８に回収される。
【００８１】
防液壁２５の材料にはアルカリ水溶液に対して耐性のある各種材料を用いることができる。具体的には、ポリエチレン、ポリプロピレン、硬質ポリ塩化ビニル、アクリロニトリル・ブタジエン・スチレン（ＡＢＳ）樹脂、ポリスチレン樹脂等の合成樹脂、ガラス繊維強化ポリプロピレン、ガラス繊維強化エポキシ樹脂等の繊維強化プラスチック、チタン、ハステロイ（ＨＡＳＴＥＬＬＯＹ、登録商標）等の耐食性金属材料等の材料を用いることができる。これらのうち、加工が容易であることから、硬質ポリ塩化ビニルが好適に用いられる。
【００８２】
次に、図９のレジスト層の薄膜化装置におけるさらに好ましい様態について、図１０を用いて詳細に説明する。図１０のレジスト層の薄膜化装置は、ディップ槽の出口ロール対５とミセル除去処理ユニットの入口ロール対９との間に防液壁２５及び液切りロール対８が設置されている。図７で説明したように、液切りロール対８により、レジスト層表面の薄膜化処理液１の液膜の厚みを均一に揃えることによって、基板３の面内におけるレジスト層の成分のミセル化速度の速度差が最小限になり、薄膜化処理量が均一になる。また、液切りロール対８により、不要な薄膜化処理液１を掻き落とされる。掻き落とされた薄膜化処理液１は、薄膜化処理ユニット１１内に流下するが、防液壁２５で隔てられたディップ槽２側に流下するため、ミセル除去処理ユニット１２への薄膜化処理液１の持ち込みが抑制され、ミセル除去性能のばらつきが抑制され、レジスト層の薄膜化処理量が均一になる。
【００８３】
また、液切りロール対８によって、ミセル除去処理ユニットの入口ロール対９を基板３が通過する際、該入口ロール対９にできた隙間２４を通じて薄膜化処理ユニット内に逆流してくるミセル除去液１０を堰き止めることができる。堰き止められたミセル除去液１０は、薄膜化処理ユニット１１内に流下するが、防液壁２５で隔てられたミセル除去処理ユニット１２側に流下するため、薄膜化処理液１との混合は最小限に抑制される。そのため、連続薄膜化処理においても、均一なレジスト層の薄膜化処理が可能になる。
【００８４】
液切りロール対８としては、図７でも説明したように、レジスト層表面に密着することが重要である。液切りロールは、表面に凹凸のないストレートタイプのものが好適に用いられる。液切りロールの種類としては、ゴムロール、スポンジロール、金属ロール、樹脂ロール等が挙げられる。その中でも、優れたゴム弾性（シール性、回復性）を有し、比重が小さく、軽量であり、低硬度から中硬度であり、レジスト層への接触による衝撃が少なく、高濃度のアルカリ水溶液である薄膜化処理液１への耐薬品性にも優れたオレフィン系熱可塑性エラストマーのロールが好ましい。オレフィン系熱可塑性エラストマーとしては、サーモラン（ＴＨＥＲＭＯＲＵＮ、登録商標）が挙げられる。
【００８５】
また、図７でも説明したように、液切りロール対８は、１対でもその効果はあるが、複数のロール対によって連続的に薄膜化処理液１の液切り及びミセル除去液１０の堰き止めを行うことで、さらに大きな効果が得られる。具体的には、液切りロール対８による液切り及び堰き止めの回数が多くなるほど、薄膜化処理液１とミセル除去液１０の混合が抑制され、基板３の面内におけるレジスト層の薄膜化処理量が均一になる。図１１に示す薄膜化装置は、ディップ槽２の出口ロール対５とミセル除去処理ユニット１２の入口ロール対９の間に、３対の液切りロール対８があり、２対目の液切りロール対の真下に防液壁２５が設置されている。液切りロール対８と防液壁２５の位置関係について説明する。防液壁２５は液切りロール対８の下方にあってもよく、各ロール対同士の間にあってもよいが、好ましくは、液切りロール対８の真下にあるのがよい。液切りロール対８の数を何対とするかは、薄膜化処理条件に応じて適宜調整されるものであり、限定されるものではない。
【００８６】
図１２のレジスト層の薄膜化装置では、表面にレジスト層が形成された基板３を搬送する搬送ロールを有し、ミセル除去処理ユニット１２が、ミセル除去液１０を供給するためのミセル除去液供給スプレー２２を有し、薄膜化処理ユニットの出口ロール対２９とミセル除去処理ユニットの入口ロール対９の両方にミセル除去液遮断カバー２７が設置されていることを特徴としている。また、ミセル除去処理ユニットの入口ロール対９の下側ロールに設置されているミセル除去液遮断カバー２７に開口２８が設けられていることを特徴としている。さらに、薄膜化処理ユニット１１内部のディップ槽の出口ロール対５とミセル除去処理ユニットの入口ロール対９との間に、液切りロール対８及び防液壁２５が設置されていることを特徴としている。なお、防液壁２５で隔てられたミセル除去処理ユニット側のミセル除去液１０は、ミセル除去液回収口２６を通ってミセル除去液貯蔵タンク１８に回収される。
【００８７】
搬送ロール対４は、基板３を搬送することができることに加え、レジスト層表面に密着することが好ましい。搬送ロールは、表面に凹凸のないストレートタイプのものが好適に用いられる。搬送ロールの種類としては、ゴムロール、スポンジロール、金属ロール、樹脂ロール等が挙げられる。その中でも、優れたゴム弾性（シール性、回復性）を有し、比重が小さく、軽量であり、低硬度から中硬度であり、レジスト層への接触による衝撃が少なく、高濃度のアルカリ水溶液である薄膜化処理液１への耐薬品性にも優れたオレフィン系熱可塑性エラストマーのロールが好ましい。オレフィン系熱可塑性エラストマーとしては、サーモラン（ＴＨＥＲＭＯＲＵＮ、登録商標）が挙げられる。また、搬送ロールの設置位置及び本数は、基板３を搬送することができれば、特に図１〜図４、図７〜図１２に示される設置位置及び本数に限定されるものではない。
【００８８】
ディップ槽の出口ロール対５、境界部の搬送ロール対６、ミセル除去処理ユニットの入口ロール対９も、搬送ロール対４と同じ種類、機能、物性のものが好適に用いられる。特に、ディップ槽の出口ロール対５は、ディップ槽２における薄膜化処理液１の液面維持及びレジスト層表面に被覆された薄膜化処理液１の液膜を掻き落とす液切りのために用いられる。また、境界部の搬送ロール対６は、ミセル除去処理ユニット１２への薄膜化処理液１の持ち込みと薄膜化処理ユニット１１へのミセル除去液１０の逆流を抑制するために用いられる。ミセル除去処理ユニットの入口ロール対９は主に薄膜化処理ユニット内に逆流してくるミセル除去液１０を堰き止めるために用いられる。
【実施例】
【００８９】
以下実施例によって本考案をさらに詳しく説明するが、本考案はこの実施例に限定されるものではない。
【００９０】
（実施例１）
ガラス基材エポキシ樹脂基板（面積５１０ｍｍ×３４０ｍｍ、銅箔厚み１２μｍ、基材厚み０．２ｍｍ、三菱ガス化学社（ＭＩＴＳＵＢＩＳＨＩ  ＧＡＳ  ＣＨＥＭＩＣＡＬ  ＣＯＭＰＡＮＹ，  ＩＮＣ．）製、商品名：ＣＣＬ−Ｅ１７０）にドライフィルムレジスト用ラミネータを用いて、ドライフィルムレジスト（日立化成社（Ｈｉｔａｃｈｉ  Ｃｈｅｍｉｃａｌ  Ｃｏ．，  Ｌｔｄ．）製、商品名：ＲＹ３６２５、厚み２５μｍ）を熱圧着し、レジスト層を形成した。
【００９１】
次に、ドライフィルムレジストのキャリアフィルムを剥離した後、ディップ槽２を備えた薄膜化処理ユニット１１とミセル除去液１０によってミセルを除去するミセル除去処理ユニット１２があるレジスト層の薄膜化装置（図１）により、レジスト層を薄膜化した。
【００９２】
レジスト層の薄膜化装置には、薄膜化処理ユニット１１とミセル除去処理ユニット１２の境界部の搬送ロール対６（直径４０ｍｍ）にミセル除去液遮断カバー２７（厚さ５ｍｍの透明アクリル樹脂製、幅６５０ｍｍ×高さ５０ｍｍ×奥行き２５ｍｍのＬ字型、薄膜化処理ユニット１１側とミセル除去処理ユニット１２側の両方に設置）が設置されている。薄膜化処理液１（アルカリ水溶液）として１０質量％の炭酸ナトリウム水溶液（液温度２５℃）を用いて、ディップ槽２における浸漬処理時間が３０秒、ディップ槽の出口ロール対５から境界部の搬送ロール対６までの距離（９０ｍｍ）を進む時間が４秒となるように薄膜化処理を行った。その後、ミセル除去処理ユニット１２において、不溶化したミセルを除去し、レジスト層を薄膜化した。
【００９３】
水洗処理及び乾燥処理の後に、レジスト層の薄膜化部の厚みを１０点測定したところ、最大値は１３．０μｍであり、最小値は１１．０μｍであり、平均厚みは１２．０μｍだった。また、薄膜化されたレジスト層の表面を光学顕微鏡で観察したところ、処理ムラのない平滑な薄膜化処理面であることが確認された。
【００９４】
（実施例２）
ミセル除去液遮断カバー２７（厚さ５ｍｍの透明アクリル樹脂製、幅６５０ｍｍ×高さ５０ｍｍ×奥行き２５ｍｍのＬ字型、薄膜化処理ユニット１１側とミセル除去処理ユニット１２側の両方に設置）において、下側ロールのミセル除去処理ユニット１２側に設置されているミセル除去液遮断カバー２７に、直径２５ｍｍの開口２８が幅方向に対して５５ｍｍ間隔で直線状に配置されているレジスト層の薄膜化装置（図２）を用いた以外は、実施例１と同様にして、レジスト層を薄膜化した。
【００９５】
水洗処理及び乾燥処理の後に、レジスト層の薄膜化部の厚みを１０点測定したところ、最大値は１３．０μｍであり、最小値は１１．０μｍであり、平均厚みは１２．０μｍだった。また、薄膜化されたレジスト層の表面を光学顕微鏡で観察したところ、処理ムラのない平滑な薄膜化処理面であることが確認された。
【００９６】
（比較例１）
ガラス基材エポキシ樹脂基板（面積５１０ｍｍ×３４０ｍｍ、銅箔厚み１２μｍ、基材厚み０．２ｍｍ、三菱ガス化学社（ＭＩＴＳＵＢＩＳＨＩ  ＧＡＳ  ＣＨＥＭＩＣＡＬ  ＣＯＭＰＡＮＹ，  ＩＮＣ．）製、商品名：ＣＣＬ−Ｅ１７０）にドライフィルムレジスト用ラミネータを用いて、ドライフィルムレジスト（日立化成社（Ｈｉｔａｃｈｉ  Ｃｈｅｍｉｃａｌ  Ｃｏ．，  Ｌｔｄ．）製、商品名：ＲＹ３６２５、厚み２５μｍ）を熱圧着し、レジスト層を形成した。
【００９７】
次に、ドライフィルムレジストのキャリアフィルムを剥離した後、ディップ槽２を備えた薄膜化処理ユニット１１とミセル除去液１０によってミセルを除去するミセル除去処理ユニット１２があるレジスト層の薄膜化装置（図１３）により、レジスト層を薄膜化した。
【００９８】
レジスト層の薄膜化装置には、薄膜化処理ユニット１１とミセル除去処理ユニット１２の境界部の搬送ロール対６（直径４０ｍｍ）にミセル除去液遮断カバー２７が設置されていない。薄膜化処理液１（アルカリ水溶液）として１０質量％の炭酸ナトリウム水溶液（液温度２５℃）を用いて、ディップ槽２における浸漬処理時間が３０秒、ディップ槽の出口ロール対５から境界部の搬送ロール対６までの距離（９０ｍｍ）を進む時間が４秒となるように薄膜化処理を行った。その後、ミセル除去処理ユニット１２において、不溶化したミセルを除去し、レジスト層を薄膜化した。薄膜化途中の境界部の搬送ロール対６にはミセル除去水１０が付着し、さらに境界部の搬送ロール対６を乗り越えたミセル除去水１０が、境界部の搬送ロール対６よりも上流の基板３に接触していた。
【００９９】
水洗処理及び乾燥処理の後に、レジスト層の薄膜化部の厚みを１０点測定したところ、最大値は１３．０μｍであり、最小値は６．０μｍであり、平均厚みは１０．０μｍだった。また、薄膜化されたレジスト層の表面を光学顕微鏡で観察したところ、境界部の搬送ロール対６よりも上流で基板３にミセル除去水１０が接触したことが原因と見られる薄膜化処理のムラが発生していた。
【０１００】
（実施例３）
ガラス基材エポキシ樹脂基板（面積５１０ｍｍ×３４０ｍｍ、銅箔厚み１２μｍ、基材厚み０．２ｍｍ、三菱ガス化学社（ＭＩＴＳＵＢＩＳＨＩ  ＧＡＳ  ＣＨＥＭＩＣＡＬ  ＣＯＭＰＡＮＹ，  ＩＮＣ．）製、商品名：ＣＣＬ−Ｅ１７０）にドライフィルムレジスト用ラミネータを用いて、ドライフィルムレジスト（日立化成社（Ｈｉｔａｃｈｉ  Ｃｈｅｍｉｃａｌ  Ｃｏ．，  Ｌｔｄ．）製、商品名：ＲＹ３６２５、厚み２５μｍ）を熱圧着し、レジスト層を形成した。
【０１０１】
次に、ドライフィルムレジストのキャリアフィルムを剥離した後、ディップ槽２を備えた薄膜化処理ユニット１１とミセル除去液１０によってミセルを除去するミセル除去処理ユニット１２があるレジスト層の薄膜化装置（図３）により、レジスト層を薄膜化した。
【０１０２】
レジスト層の薄膜化装置には、ミセル除去処理ユニットの入口ロール対９（直径４０ｍｍ）にミセル除去液遮断カバー２７（厚さ５ｍｍの透明アクリル樹脂製、幅６５０ｍｍ×高さ５０ｍｍ×奥行き５０ｍｍのＬ字型）が設置されている。薄膜化処理液１（アルカリ水溶液）として１０質量％の炭酸ナトリウム水溶液（液温度２５℃）を用いて、ディップ槽２における浸漬処理時間が２０秒、ディップ槽の出口ロール対５からミセル除去処理ユニットの１２の入口ロール対９までの距離（９０ｍｍ）を進む時間が４秒となるように薄膜化処理を行った。その後、ミセル除去処理ユニット１２において、不溶化したミセルを除去し、レジスト層を薄膜化した。
【０１０３】
水洗処理及び乾燥処理の後に、レジスト層の薄膜化部の厚みを１０点測定したところ、最大値は１０．０μｍであり、最小値は６．５μｍであり、平均厚みは８．５μｍだった。また、薄膜化されたレジスト層の表面を光学顕微鏡で観察したところ、処理ムラはなく、平滑な面であることが確認された。
【０１０４】
次に、１枚目の薄膜化処理と同じ条件で、２０枚連続でレジスト層を薄膜化した。水洗処理及び乾燥処理の後に、２０枚目の基板におけるレジスト層の薄膜化部の厚みを１０点測定したところ、最大値は１１．０μｍ、最小値は６．５μｍ、平均厚みは９．０μｍであり、連続処理でも薄膜化処理量が安定していることが確認された。
【０１０５】
（実施例４）
ミセル除去液遮断カバー２７（厚さ５ｍｍの透明アクリル樹脂製、幅６５０ｍｍ×高さ５０ｍｍ×奥行き５０ｍｍのＬ字型）において、入口ロール対９の下側ロールに設置されているミセル除去液遮断カバー２７に、直径２５ｍｍの開口２８が、下側ロールの真下の位置に、幅方向に対して５５ｍｍ間隔で直線状に配置されているレジスト層の薄膜化装置（図４）を用いた以外は、実施例３と同様にして、レジスト層を薄膜化した。
【０１０６】
水洗処理及び乾燥処理の後に、レジスト層の薄膜化部の厚みを１０点測定したところ、最大値は１０．０μｍであり、最小値は６．５μｍであり、平均厚みは８．５μｍだった。また、薄膜化されたレジスト層の表面を光学顕微鏡で観察したところ、処理ムラはなく、平滑な面であることが確認された。
【０１０７】
次に、１枚目の薄膜化処理と同じ条件で、２０枚連続でレジスト層を薄膜化した。水洗処理及び乾燥処理の後に、２０枚目の基板におけるレジスト層の薄膜化部の厚みを１０点測定したところ、最大値は１０．５μｍ、最小値は６．５μｍ、平均厚みは８．５μｍであり、連続処理でも薄膜化処理量が安定していることが確認された。また、ミセル除去液遮蔽カバー２７に開口が存在していない実施例３と比較して、連続処理での薄膜化処理量がより安定していることが確認された。
【０１０８】
（比較例２）
ガラス基材エポキシ樹脂基板（面積５１０ｍｍ×３４０ｍｍ、銅箔厚み１２μｍ、基材厚み０．２ｍｍ、三菱ガス化学社（ＭＩＴＳＵＢＩＳＨＩ  ＧＡＳ  ＣＨＥＭＩＣＡＬ  ＣＯＭＰＡＮＹ，  ＩＮＣ．）製、商品名：ＣＣＬ−Ｅ１７０）にドライフィルムレジスト用ラミネータを用いて、ドライフィルムレジスト（日立化成社（Ｈｉｔａｃｈｉ  Ｃｈｅｍｉｃａｌ  Ｃｏ．，  Ｌｔｄ．）製、商品名：ＲＹ３６２５、厚み２５μｍ）を熱圧着し、レジスト層を形成した。
【０１０９】
次に、ドライフィルムレジストのキャリアフィルムを剥離した後、ディップ槽２を備えた薄膜化処理ユニット１１とミセル除去液１０によってミセルを除去するミセル除去処理ユニット１２があるレジスト層の薄膜化装置により、レジスト層を薄膜化した。
【０１１０】
レジスト層の薄膜化装置には、ミセル除去処理ユニットの入口ロール対９（直径４０ｍｍ）にミセル除去液遮断カバー２７が設置されていない。薄膜化処理液１（アルカリ水溶液）として１０質量％の炭酸ナトリウム水溶液（液温度２５℃）を用いて、ディップ槽２における浸漬処理時間が２０秒、ディップ槽の出口ロール対５からミセル除去処理ユニットの１２の入口ロール対９までの距離（９０ｍｍ）を進む時間が４秒となるように薄膜化処理を行った。その後、ミセル除去処理ユニット１２において、不溶化したミセルを除去し、レジスト層を薄膜化した。
【０１１１】
薄膜化途中、ミセル除去処理ユニットの入口ロール対９にはミセル除去液１０が付着しており、ミセル除去処理ユニットの入口ロール対９を通過する前に、基板３上のレジスト層にミセル除去液１０が接触しているのが確認された。
【０１１２】
水洗処理及び乾燥処理の後に、レジスト層の薄膜化部の厚みを１０点測定したところ、最大値は９．０μｍであり、最小値は５．５μｍであり、平均厚みは７．５μｍだった。また、薄膜化されたレジスト層の表面を光学顕微鏡で観察したところ、入口ロール対９よりも上流で基板にミセル除去液１０が接触したことが原因と見られる薄膜化処理のムラが発生していた。
【０１１３】
次に、１枚目の薄膜化処理と同じ条件で、２０枚連続でレジスト層を薄膜化した。水洗処理及び乾燥処理の後に、２０枚目の基板におけるレジスト層の薄膜化部の厚みを１０点測定したところ、最大値は１０．５μｍ、最小値は４．５μｍ、平均厚みは８．０μｍであった。薄膜化処理終了後、ミセル除去液１０が薄膜化処理ユニット１１内に逆流したことによる薄膜化処理液１の液量の増加が確認され、上記ミセル除去液１０が接触したことが原因と見られる薄膜化処理のムラに加え、薄膜化処理液１の濃度が低下したことが原因と思われる薄膜化処理のムラが発生していた。
【０１１４】
（実施例５）
ガラス基材エポキシ樹脂基板（面積５１０ｍｍ×３４０ｍｍ、銅箔厚み１２μｍ、基材厚み０．２ｍｍ、三菱ガス化学社（ＭＩＴＳＵＢＩＳＨＩ  ＧＡＳ  ＣＨＥＭＩＣＡＬ  ＣＯＭＰＡＮＹ，  ＩＮＣ．）製、商品名：ＣＣＬ−Ｅ１７０）にドライフィルムレジスト用ラミネータを用いて、ドライフィルムレジスト（日立化成社（Ｈｉｔａｃｈｉ  Ｃｈｅｍｉｃａｌ  Ｃｏ．，  Ｌｔｄ．）製、商品名：ＲＹ３６２５、厚み２５μｍ）を熱圧着し、レジスト層を形成した。
【０１１５】
次に、ドライフィルムレジストのキャリアフィルムを剥離した後、ディップ槽２を備えた薄膜化処理ユニット１１とミセル除去液１０によってミセルを除去するミセル除去処理ユニット１２があるレジスト層の薄膜化装置により、レジスト層を薄膜化した。
【０１１６】
レジスト層の薄膜化装置には、ディップ槽の出口ロール対５（直径Ｄ１：４０ｍｍ）とミセル除去処理ユニットの入口ロール対９（直径Ｄ３：４０ｍｍ）との間に、液切りロール対８（直径Ｄ２：４０ｍｍ）が４対設置されており、各ロール対同士の間隔Ｌがすべて４５ｍｍである。薄膜化処理液１（アルカリ水溶液）として１０質量％の炭酸ナトリウム水溶液（液温度２５℃）を用いて、ディップ槽２における浸漬処理時間が２０秒、ディップ槽の出口ロール対５から４対の液切りロールを通過し、ミセル除去処理ユニットの入口ロール対９までの距離（４５ｍｍ×５＝２２５ｍｍ）を進む時間が１０秒となるように薄膜化処理を行った。その後、ミセル除去処理ユニット１２において、不溶化したミセルを除去し、レジスト層を薄膜化した。
【０１１７】
水洗処理及び乾燥処理の後に、レジスト層の薄膜化部の厚みを１０点測定したところ、最大値は１１．０μｍであり、最小値は９．０μｍであり、平均厚みは１０．０μｍだった。また、薄膜化されたレジスト層の表面を光学顕微鏡で観察したところ、処理ムラはなく、平滑な面であることが確認された。
【０１１８】
（実施例６）
ディップ槽の出口ロール対５（直径Ｄ１：４０ｍｍ）とミセル除去処理ユニットの入口ロール対９（直径：４０ｍｍ）との間に、液切りロール対８（直径Ｄ２：４０ｍｍ）が３対設置されており、各ロール対同士の間隔Ｌがすべて５６．２５ｍｍであるレジスト層の薄膜化装置（図７）を用いた以外は、実施例５と同じ方法で、レジスト層を薄膜化した。
【０１１９】
水洗処理及び乾燥処理の後に、レジスト層の薄膜化部の厚みを１０点測定したところ、最大値は１１．５μｍであり、最小値は９．０μｍであり、平均厚みは１０．０μｍだった。また、薄膜化されたレジスト層の表面を光学顕微鏡で観察したところ、処理ムラはなく、平滑な面であることが確認された。
【０１２０】
（実施例７）
ディップ槽の出口ロール対５（直径Ｄ１：４０ｍｍ）とミセル除去処理ユニットの入口ロール対９（直径Ｄ３：４０ｍｍ）との間に、液切りロール対（直径Ｄ２：４０ｍｍ）が２対設置されており、各ロール対同士の間隔Ｌがすべて７５ｍｍであるレジスト層の薄膜化装置を用いた以外は、実施例５と同じ方法で、レジスト層を薄膜化した。
【０１２１】
水洗処理及び乾燥処理の後に、レジスト層の薄膜化部の厚みを１０点測定したところ、最大値は１２．０μｍであり、最小値は８．５μｍであり、平均厚みは１０．５μｍだった。また、薄膜化されたレジスト層の表面を光学顕微鏡で観察したところ、処理ムラはなく、平滑な面であることが確認された。
【０１２２】
（実施例８）
ディップ槽の出口ロール対５（直径Ｄ１：４０ｍｍ）とミセル除去処理ユニットの入口ロール対９（直径Ｄ３：４０ｍｍ）との間に、液切りロール対８（直径Ｄ２：４０ｍｍ）が１対設置されており、各ロール対同士の間隔Ｌがすべて１１２．５ｍｍであるレジスト層の薄膜化装置を用いた以外は、実施例５と同じ方法で、レジスト層を薄膜化処理した。
【０１２３】
水洗処理及び乾燥処理の後に、レジスト層の薄膜化部の厚みを１０点測定したところ、最大値は１２．５μｍであり、最小値は８．０μｍであり、平均厚みは１１．０μｍだった。また、薄膜化されたレジスト層の表面を光学顕微鏡で観察したところ、処理ムラはなく、平滑な面であることが確認された。
【０１２４】
（実施例９）
ディップ槽の出口ロール対５（直径Ｄ１：４０ｍｍ）とミセル除去処理ユニットの入口ロール対９（直径Ｄ３：４０ｍｍ）との間に、液切りロール対８（直径Ｄ２：４０ｍｍ）が２対設置されており、ディップ槽の出口ロール対５と最初の液切りロール対８の間隔Ｌ１が１３５ｍｍ、２対の液切りロール対８同士の間隔Ｌ２が４５ｍｍ、液切りロール対８とミセル除去処理ユニットの入口ロール対９の間隔Ｌ３が４５ｍｍであるレジスト層の薄膜化装置を用いた以外は、実施例５と同じ方法で、レジスト層を薄膜化処理した。
【０１２５】
水洗処理及び乾燥処理の後に、レジスト層の薄膜化部の厚みを１０点測定したところ、最大値は１３．０μｍであり、最小値は７．５μｍであり、平均厚みは１１．５μｍだった。また、薄膜化されたレジスト層の表面を光学顕微鏡で観察したところ、処理ムラはなく、平滑な面であることが確認された。
【０１２６】
実施例５〜９を比較すると、ディップ槽の出口ロール対５、液切りロール対８、ミセル除去処理ユニットの入口ロール対９のそれぞれの間隔Ｌが、各ロールの直径Ｄに対して、１倍超、３倍以下（Ｄ＜Ｌ≦３Ｄ）である実施例５〜８では、レジスト層の薄膜化処理量がより均一であることがわかる。
【０１２７】
（比較例３）
ガラス基材エポキシ樹脂基板（面積５１０ｍｍ×３４０ｍｍ、銅箔厚み１２μｍ、基材厚み０．２ｍｍ、三菱ガス化学社（ＭＩＴＳＵＢＩＳＨＩ  ＧＡＳ  ＣＨＥＭＩＣＡＬ  ＣＯＭＰＡＮＹ，  ＩＮＣ．）製、商品名：ＣＣＬ−Ｅ１７０）にドライフィルムレジスト用ラミネータを用いて、ドライフィルムレジスト（日立化成社（Ｈｉｔａｃｈｉ  Ｃｈｅｍｉｃａｌ  Ｃｏ．，  Ｌｔｄ．）製、商品名：ＲＹ３６２５、厚み２５μｍ）を熱圧着し、レジスト層を形成した。
【０１２８】
次に、ドライフィルムレジストのキャリアフィルムを剥離した後、ディップ槽２を備えた薄膜化処理ユニット１１とミセル除去液１０によってミセルを除去するミセル除去処理ユニット１２があるレジスト層の薄膜化装置により、レジスト層を薄膜化した。
【０１２９】
レジスト層の薄膜化装置には、ディップ槽の出口ロール対５（直径Ｄ１：４０ｍｍ）とミセル除去処理ユニットの入口ロール対９（直径Ｄ３：４０ｍｍ）との間に、液切りロール対８がなく、各ロール対同士の間隔Ｌが４５ｍｍである。薄膜化処理液１（アルカリ水溶液）として１０質量％の炭酸ナトリウム水溶液（液温度２５℃）を用いて、ディップ槽２における浸漬処理時間が２０秒、ディップ槽の出口ロール対５からミセル除去処理ユニットの入口ロール対９までの距離（４５ｍｍ）を進む時間が２秒となるように薄膜化処理を行った。その後、ミセル除去処理ユニット１２によって、不溶化ミセルを除去し、レジスト層を薄膜化した。
【０１３０】
水洗処理及び乾燥処理の後に、レジスト層の薄膜化部の厚みを１０点測定したところ、最大値は９．０μｍであり、最小値は６．５μｍであり、平均厚みは８．０μｍだった。しかし、薄膜化処理終了後、ディップ槽２から持ち出された薄膜化処理液１がミセル除去処理ユニット１２中に多量に持ち込まれ、ミセル除去液１０のｐＨが急激に上昇しているのが確認された。この状態で、次の基板３を投入し、ミセル除去液１０のｐＨが高いこと以外は、上記と同じ方法で、レジスト層を薄膜化した。水洗処理及び乾燥処理の後に、レジスト層の薄膜化部の厚みを１０点測定したところ、最大値は１０．５μｍ、最小値は４．０μｍ、平均厚みは７．５μｍであり、高ｐＨのミセル除去液が接触したことが原因と思われる処理ムラが発生していた。また、薄膜化処理終了後、ミセル除去液１０のｐＨは、１枚目の基板処理後よりもさらに上昇していた。
【０１３１】
（比較例４）
液切りロール対８はなく、ロール対同士の間隔Ｌが１３５ｍｍであり、ディップ槽の出口ロール対５からミセル除去処理ユニットの入口ロール対９までの距離（１３５ｍｍ）を進む時間が６秒となるように、薄膜化処理を行った以外は、比較例３と同じ方法でレジスト層を薄膜化した。
【０１３２】
水洗処理及び乾燥処理の後に、レジスト層の薄膜化部の厚みを１０点測定したところ、最大値は１１．５μｍであり、最小値は６．０μｍであり、平均厚みは９．５μｍだった。しかし、薄膜化処理終了後、ディップ槽２から持ち出された薄膜化処理液１がミセル除去処理ユニット１２中に多量に持ち込まれ、ミセル除去液１０のｐＨが急激に上昇しているのが確認された。この状態で、次の基板３を投入し、ミセル除去液１０のｐＨが高いこと以外は、上記と同じ方法で、レジスト層を薄膜化した。水洗処理及び乾燥処理の後に、レジスト層の薄膜化部の厚みを１０点測定したところ、最大値は１１．０μｍ、最小値は５．０μｍ、平均厚みは８．５μｍであり、高ｐＨのミセル除去液が接触したことが原因と思われる処理ムラに加え、薄膜化処理液１の液膜が流動したことが原因と思われる処理ムラが発生していた。また、薄膜化処理終了後、ミセル除去液１０のｐＨは、１枚目の基板処理後よりもさらに上昇していた。
【０１３３】
（実施例１０）
ガラス基材エポキシ樹脂基板（面積５１０ｍｍ×３４０ｍｍ、銅箔厚み１２μｍ、基材厚み１．６ｍｍ、三菱ガス化学社（ＭＩＴＳＵＢＩＳＨＩ  ＧＡＳ  ＣＨＥＭＩＣＡＬ  ＣＯＭＰＡＮＹ，  ＩＮＣ．）製、商品名：ＣＣＬ−Ｅ１７０）にドライフィルムレジスト用ラミネータを用いて、ドライフィルムレジスト（日立化成社（Ｈｉｔａｃｈｉ  Ｃｈｅｍｉｃａｌ  Ｃｏ．，  Ｌｔｄ．）製、商品名：ＲＹ３６２５、厚み２５μｍ）を熱圧着し、レジスト層を形成した。
【０１３４】
次に、ドライフィルムレジストのキャリアフィルムを剥離した後、ディップ槽２を備えた薄膜化処理ユニット１１とミセル除去液１０によってミセルを除去するミセル除去処理ユニット１２があるレジスト層の薄膜化装置（図９）により、レジスト層を薄膜化した。
【０１３５】
レジスト層の薄膜化装置には、ディップ槽の出口ロール対５（直径４０ｍｍ）とミセル除去処理ユニットの入口ロール対９（直径４０ｍｍ）の間に、高さ１００ｍｍの防液壁２５が設置されている。ディップ槽の出口ロール対５とミセル除去処理ユニットの入口ロール対９の間隔は９０ｍｍであり、防液壁２５はロール対同士の中間（４５ｍｍ位置）に設置されている。ロール対は、高さ１００ｍｍの防液壁２５に対し、下ロールの軸中心までの高さが１２５ｍｍになるように設置した。薄膜化処理液１（アルカリ水溶液）として１０質量％の炭酸ナトリウム水溶液（液温度２５℃）を用いて、ディップ槽２における浸漬処理時間が２０秒、ディップ槽の出口ロール対５からミセル除去処理ユニットの入口ロール対９までの距離（９０ｍｍ）を進む時間が４秒となるように薄膜化処理を行った。その後、ミセル除去処理ユニット１２において、不溶化したミセルを除去し、レジスト層を薄膜化した。
【０１３６】
水洗処理及び乾燥処理の後に、レジスト層の薄膜化部の厚みを１０点測定したところ、最大値は１０．０μｍであり、最小値は６．５μｍであり、平均厚みは８．５μｍだった。また、薄膜化されたレジスト層の表面を光学顕微鏡で観察したところ、処理ムラはなく、平滑な面であることが確認された。
【０１３７】
次に、１枚目の薄膜化処理と同じ条件で、２０枚連続でレジスト層を薄膜化した。水洗処理及び乾燥処理の後に、２０枚目の基板におけるレジスト層の薄膜化部の厚みを１０点測定したところ、最大値は１０．５μｍ、最小値は６．５μｍ、平均厚みは８．５μｍであり、連続処理でも薄膜化処理量が安定していることが確認された。
【０１３８】
（実施例１１）
ディップ槽の出口ロール対５とミセル除去処理ユニットの入口ロール対９との間に、液切りロール対８（直径４０ｍｍ）がロール対同士の間隔４５ｍｍで１対設置されているレジスト層の薄膜化装置（図１０）を用いた以外は、実施例１０と同じ方法で、レジスト層を薄膜化した。
【０１３９】
水洗処理及び乾燥処理の後に、レジスト層の薄膜化部の厚みを１０点測定したところ、最大値は９．０μｍであり、最小値は７．０μｍであり、平均厚みは８．０μｍだった。また、薄膜化されたレジスト層の表面を光学顕微鏡で観察したところ、処理ムラはなく、平滑な面であることが確認された。
【０１４０】
次に、１枚目の薄膜化処理と同じ条件で、２０枚連続でレジスト層を薄膜化した。水洗処理及び乾燥処理の後に、２０枚目の基板におけるレジスト層の薄膜化部の厚みを１０点測定したところ、最大値は９．０μｍ、最小値は７．０μｍ、平均厚みは８．０μｍであり、連続処理でも薄膜化処理量が安定していることが確認された。
【０１４１】
（実施例１２）
ディップ槽の出口ロール対５とミセル除去処理ユニットの入口ロール対９との間に、液切りロール対８（直径４０ｍｍ）がロール対同士の間隔４５ｍｍで３対設置されているレジスト層の薄膜化装置（図１１）により、レジスト層を薄膜化した。ディップ槽の出口ロール対５とミセル除去処理ユニットの入口ロール対９の間隔は１８０ｍｍであり、防液壁２５は２対目の液切りロール対８の真下（９０ｍｍ位置）に設置されている。ディップ槽の出口ロール対５からミセル除去処理ユニットの入口ロール対９までの距離（１８０ｍｍ）を進む時間が８秒になるように、それ以外は実施例１０と同じ方法で、レジスト層を薄膜化した。
【０１４２】
水洗処理及び乾燥処理の後に、レジスト層の薄膜化部の厚みを１０点測定したところ、最大値は１０．５μｍであり、最小値は８．５μｍであり、平均厚みは９．５μｍだった。また、薄膜化されたレジスト層の表面を光学顕微鏡で観察したところ、処理ムラはなく、平滑な面であることが確認された。
【０１４３】
次に、１枚目の薄膜化処理と同じ条件で、２０枚連続でレジスト層を薄膜化した。水洗処理及び乾燥処理の後に、２０枚目の基板におけるレジスト層の薄膜化部の厚みを１０点測定したところ、最大値は１０．５μｍ、最小値は８．５μｍ、平均厚みは９．５μｍであり、連続処理でも薄膜化処理量が安定していることが確認された。
【０１４４】
（実施例１３）
ディップ槽の出口ロール対５とミセル除去処理ユニットの入口ロール対９との間に、液切りロール対８（直径４０ｍｍ）がロール対同士の間隔４５ｍｍで３対設置されているレジスト層の薄膜化装置により、レジスト層を薄膜化した。ディップ槽の出口ロール対５とミセル除去処理ユニットの入口ロール対９の間隔は１８０ｍｍであり、防液壁２５が１対目と２対目の液切りロール対８の中間（ディップ槽の出口ロール対５から６７．５ｍｍの位置）に設置されている以外は、実施例１２と同じ方法で、レジスト層を薄膜化した。
【０１４５】
水洗処理及び乾燥処理の後に、レジスト層の薄膜化部の厚みを１０点測定したところ、最大値は１０．５μｍであり、最小値は８．５μｍであり、平均厚みは９．５μｍだった。また、薄膜化されたレジスト層の表面を光学顕微鏡で観察したところ、処理ムラはなく、平滑な面であることが確認された。
【０１４６】
次に、１枚目の薄膜化処理と同じ条件で、２０枚連続でレジスト層を薄膜化した。水洗処理及び乾燥処理の後に、２０枚目の基板におけるレジスト層の薄膜化部の厚みを１０点測定したところ、最大値は１０．５μｍ、最小値は８．５μｍ、平均厚みは９．５μｍであり、連続処理でも薄膜化処理量が安定していることが確認された。
【０１４７】
（比較例５）
ガラス基材エポキシ樹脂基板（面積５１０ｍｍ×３４０ｍｍ、銅箔厚み１２μｍ、基材厚み１．６ｍｍ、三菱ガス化学社（ＭＩＴＳＵＢＩＳＨＩ  ＧＡＳ  ＣＨＥＭＩＣＡＬ  ＣＯＭＰＡＮＹ，  ＩＮＣ．）製、商品名：ＣＣＬ−Ｅ１７０）にドライフィルムレジスト用ラミネータを用いて、ドライフィルムレジスト（日立化成社（Ｈｉｔａｃｈｉ  Ｃｈｅｍｉｃａｌ  Ｃｏ．，  Ｌｔｄ．）製、商品名：ＲＹ３６２５、厚み２５μｍ）を熱圧着し、レジスト層を形成した。
【０１４８】
次に、ドライフィルムレジストのキャリアフィルムを剥離した後、ディップ槽２を備えた薄膜化処理ユニット１１とミセル除去液１０によってミセルを除去するミセル除去処理ユニット１２があるレジスト層の薄膜化装置により、レジスト層を薄膜化した。
【０１４９】
レジスト層の薄膜化装置には、ディップ槽の出口ロール対５（直径４０ｍｍ）とミセル除去処理ユニットの入口ロール対９（直径４０ｍｍ）の間に、防液壁２５がなく、ディップ槽の出口ロール対５とミセル除去処理ユニットの入口ロール対９の間隔が９０ｍｍである。薄膜化処理液１（アルカリ水溶液）として１０質量％の炭酸ナトリウム水溶液（液温度２５℃）を用いて、ディップ槽２における浸漬処理時間が２０秒、ディップ槽の出口ロール対５からミセル除去処理ユニットの入口ロール対９までの距離（９０ｍｍ）を進む時間が４秒となるように薄膜化処理を行った。その後、ミセル除去処理ユニット１２において、不溶化したミセルを除去し、レジスト層を薄膜化した。
【０１５０】
水洗処理及び乾燥処理の後に、レジスト層の薄膜化部の厚みを１０点測定したところ、最大値は９．０μｍであり、最小値は５．５μｍであり、平均厚みは７．５μｍだった。また、薄膜化されたレジスト層の表面を光学顕微鏡で観察したところ、処理ムラはなく、平滑な面であることが確認された。
【０１５１】
次に、１枚目の薄膜化処理と同じ条件で、２０枚連続でレジスト層を薄膜化した。水洗処理及び乾燥処理の後に、２０枚目の基板におけるレジスト層の薄膜化部の厚みを１０点測定したところ、最大値は１０．５μｍ、最小値は４．５μｍ、平均厚みは８．０μｍであった。また、薄膜化処理終了後、ミセル除去液１０が薄膜化処理ユニット１１内に逆流したことによる薄膜化処理液１の液量の増加、ディップ槽２から持ち出された薄膜化処理液１がミセル除去処理ユニット１２中に持ち込まれたことによるミセル除去液のｐＨの上昇が確認された。そのため、レジスト層には、薄膜化処理液１の濃度が低下したことが原因と思われる処理ムラに加え、高ｐＨのミセル除去液１０が接触したことが原因と思われる処理ムラも発生していた。
【０１５２】
（実施例１４）
ガラス基材エポキシ樹脂基板（面積５１０ｍｍ×３４０ｍｍ、銅箔厚み１２μｍ、基材厚み１．６ｍｍ、三菱ガス化学社（ＭＩＴＳＵＢＩＳＨＩ  ＧＡＳ  ＣＨＥＭＩＣＡＬ  ＣＯＭＰＡＮＹ，  ＩＮＣ．）製、商品名：ＣＣＬ−Ｅ１７０）にドライフィルムレジスト用ラミネータを用いて、ドライフィルムレジスト（日立化成社（Ｈｉｔａｃｈｉ  Ｃｈｅｍｉｃａｌ  Ｃｏ．，  Ｌｔｄ．）製、商品名：ＲＹ３６２５、厚み２５μｍ）を熱圧着し、レジスト層を形成した。
【０１５３】
次に、ドライフィルムレジストのキャリアフィルムを剥離した後、ディップ槽２を備えた薄膜化処理ユニット１１とミセル除去液１０によってミセルを除去するミセル除去処理ユニット１２があるレジスト層の薄膜化装置（図１２）により、レジスト層を薄膜化した。
【０１５４】
レジスト層の薄膜化装置には、薄膜化処理ユニットの出口ロール対２９（直径４０ｍｍ）とミセル除去処理ユニットの入口ロール対９（直径４０ｍｍ）の両方にミセル除去液遮断カバー２７（厚さ５ｍｍの透明アクリル樹脂製、幅６５０ｍｍ×高さ５０ｍｍ×奥行き５０ｍｍのＬ字型）が設置されており、ミセル除去処理ユニットの入口ロール対９の下側ロールに設置されているミセル除去液遮断カバー２７に、直径２５ｍｍの開口２８が、下側ロールの真下の位置に、幅方向に対して５５ｍｍ間隔で直線状に配置されている。
【０１５５】
また、ディップ槽の出口ロール対５（直径４０ｍｍ）とミセル除去処理ユニットの入口ロール対９との間に、液切りロール対８（直径４０ｍｍ）がロール対同士の間隔４５ｍｍで２対設置されている。ディップ槽の出口ロール対５とミセル除去処理ユニットの入口ロール対９の間隔は１８０ｍｍであり、防液壁２５が２対目の液切りロール対８の真下（９０ｍｍ位置）に設置されている。ロール対は、高さ１００ｍｍの防液壁２５に対し、下ロールの軸中心までの高さが１２５ｍｍになるように設置されている。
【０１５６】
このようなレジスト層の薄膜化装置により、薄膜化処理液１（アルカリ水溶液）として１０質量％の炭酸ナトリウム水溶液（液温度２５℃）を用いて、ディップ槽２における浸漬処理時間が２０秒、ディップ槽の出口ロール対５から３対の液切りロールを通過し、ミセル除去処理ユニットの入口ロール対９までの距離（１８０ｍｍ）を進む時間が８秒になるように薄膜化処理を行った。その後、ミセル除去処理ユニット１２において、不溶化したミセルを除去し、レジスト層を薄膜化した。
【０１５７】
水洗処理及び乾燥処理の後に、レジスト層の薄膜化部の厚みを１０点測定したところ、最大値は１０．０μｍであり、最小値は８．５μｍであり、平均厚みは９．５μｍだった。また、薄膜化されたレジスト層の表面を光学顕微鏡で観察したところ、処理ムラはなく、平滑な面であることが確認された。
【０１５８】
次に、１枚目の薄膜化処理と同じ条件で、２０枚連続でレジスト層を薄膜化した。水洗処理及び乾燥処理の後に、２０枚目の基板におけるレジスト層の薄膜化部の厚みを１０点測定したところ、最大値は１０．０μｍ、最小値は８．５μｍ、平均厚みは９．５μｍであり、連続処理でも薄膜化処理量が安定していることが確認された。
【産業上の利用可能性】
【０１５９】
本考案のレジスト層の薄膜化装置は、プリント配線板やリードフレームにおける回路基板の作製、又はフリップチップ接続用の接続パッドを備えたパッケージ基板の作製において、レジストパターンを形成させる用途に適用できる。
【符号の説明】
【０１６０】
１  薄膜化処理液
２  ディップ槽
３  基板
４  搬送ロール対
５  ディップ槽の出口ロール対
６  境界部の搬送ロール対
７  投入口
８  液切りロール対
９  ミセル除去処理ユニットの入口ロール対
１０  ミセル除去液
１１  薄膜化処理ユニット
１２  ミセル除去処理ユニット
１３  薄膜化処理液貯蔵タンク
１４  薄膜化処理液吸込口
１５  薄膜化処理液供給管
１６  薄膜化処理液回収管
１７  薄膜化処理液ドレン管
１８  ミセル除去液貯蔵タンク
１９  ミセル除去液吸込口
２０  ミセル除去液供給管
２１  ミセル除去液用ノズル
２２  ミセル除去液スプレー
２３  ミセル除去液ドレン管
２４  隙間
２５  防液壁
２６  ミセル除去液回収口
２７  ミセル除去液遮断カバー
２８  ミセル除去液遮断カバーの開口
２９  薄膜化処理ユニットの出口ロール対
Ｄ１  ディップ槽の出口ロールの直径
Ｄ２  液切りロールの直径
Ｄ３  ミセル除去処理ユニットの入口ロールの直径
Ｌ１  ディップ槽の出口ロール対から最初の液切りロール対までの間隔
Ｌ２  液切りロール対間の間隔
Ｌ３  最後の液切りロール対からミセル除去処理ユニットの入口ロール対までの間隔
【図１】
0003186533.tif 000003
【図２】
0003186533.tif 000004
【図３】
0003186533.tif 000005
【図４】
0003186533.tif 000006
【図５】
0003186533.tif 000007
【図６】
0003186533.tif 000008
【図７】
0003186533.tif 000009
【図８】
0003186533.tif 000010
【図９】
0003186533.tif 000011
【図１０】
0003186533.tif 000012
【図１１】
0003186533.tif 000013
【図１２】
0003186533.tif 000014
【図１３】
0003186533.tif 000015
【図１４】
0003186533.tif 000016